СМЕСЬ ДЛЯ ВЫСОКОТЕМПЕРАТУРНОЙ ОТДЕЛКИ БЕТОНА СТЕКЛОВИДНЫМ ПОКРЫТИЕМ
MIXTURE FOR HIGH-TEMPERATURE FINISHING CONCRETE WITH GLASS COATING

Изобретение относится к области производства бетонных изделий с высокотемпературной отделкой их поверхности стекловидным покрытием.
Известны смеси для высокотемпературной отделки безобжиговых материалов, в том числе бетона, включающие глину, фритту, окрашивающую добавку [1]. При нанесении таких смесей на поверхность бетонных изделий они высыхают в виде «корки», частично отслаиваются и при оплавлении сдуваются пламенем горелки, что приводит к образованию дефектов стекловидного покрытия.
Задача изобретения состоит в получении равномерного стекловидного покрытия на поверхности бетона.
Технический результат достигается тем, что смесь для высокотемпературной отделки бетона стекловидным покрытием, включающая глину, окрашивающую добавку, содержит белый портландцемент при следующем соотношении компонентов, мас.%: глина 1,0-5,0; окрашивающая добавка 0,5-5,0; белый портландцемент 90,0-98,5.
Для приготовления смеси могут быть использованы любые "красножгущиея" (для получения стекловидных покрытий темных тонов) и "беложгущиеся" (для получения стекловидных покрытий светлых тонов) глины. Наиболее предпочтительно использование глин Просяновского, Часовъярского, Дружковского, Веселовского месторождений.
В качестве окрашивающих добавок возможно использование пиролюзита, окиси кобальта, никеля, хрома, железа, меди, а также выпускаемых промышленностью керамических пигментов.
В таблице приведены составы смеси для высокотемпературной отделки бетона стекловидным покрытием.
Состав
Компоненты, мас.%:
Глина
Окрашивающая добавка*
Белый портландцемент
1
1,0
0,5
98,5
2
2,5
1,0
96,5
3
5,0
5,0
90,0
*1 состав: окись кобальта; 2 состав - окись хрома; 3 состав - пиролюзит.
2
Глину и окрашивающую добавку размалывают до порошкообразного состояния (удельная поверхность 3000-5000 см/г), дозируют и смешивают с белым портландцементом. В полученную смесь для высокотемпературной отделки бетона стекловидным покрытием добавляют воду и готовят суспензию с влажностью 50-80%. Суспензию не позднее 1 часа с момента ее приготовления наносят (напыляют) на поверхность бетонных изделий, выдерживают в течение 1 сут и закрепляют оплавлением с применением пламени ацетиленовой горелки или плазмы. Смесь хорошо удерживается на поверхности бетона и не сдувается при оплавлении, что обеспечивает получение равномерного стекловидного покрытия.
Источник информации
1. Сураженко А.Е. Альфрейно-живописные работы. - М.: Высш. шк., 1976. - С.238.